(57)【要約】【課題】  軽量で強度特性に優れるとともに、極低温環境下においても亀裂が発生することがなく高い気密性を有する極低温用タンクを提供する。【解決手段】  内殻１０及び外殻２０を有する耐圧層と、この耐圧層の内側を覆うように熱可塑型気密性樹脂フィルムを融着して形成した気密樹脂層３０と、を備える極低温用タンク１である。内殻１０は、気密樹脂層３０の融点以上の加熱に耐え得る繊維強化樹脂複合材で構成され、外殻２０は、気密樹脂層３０の融点未満の温度で成形される繊維強化樹脂複合材で構成される。【選択図】図１
2006064161.tif 000002
【特許請求の範囲】
【請求項１】
内殻及び外殻を有する耐圧層と、この耐圧層の内側に形成された気密樹脂層と、を備える極低温用タンクであって、
前記内殻は、
前記気密樹脂層の融点以上の加熱に耐え得る繊維強化樹脂複合材で構成され、
前記外殻は、
前記気密樹脂層の融点未満の温度で成形される繊維強化樹脂複合材で構成されることを特徴とする極低温用タンク。
【請求項２】
タンクの内外をつなぐ孔と、
前記孔の周囲で前記内殻と前記外殻との間に接着されたフランジを有しタンク外部に突出する口金と、を備え、
前記孔の周囲における前記気密樹脂層の部分から前記口金の前記フランジの部分までを被覆するように口金取付部気密樹脂層が形成されてなることを特徴とする請求項１に記載の極低温用タンク。
【請求項３】
前記気密樹脂層は、
熱可塑型気密性樹脂フィルムを融着することにより形成されることを特徴とする請求項１又は２に記載の極低温用タンク。
【請求項４】
前記熱可塑型気密性樹脂フィルムは、
液晶ポリマフィルムであることを特徴とする請求項３に記載の極低温用タンク。
【請求項５】
前記内殻は、
炭素繊維強化型ポリイミド系複合材で構成され、
前記外殻は、
炭素繊維強化型エポキシ系複合材で構成されることを特徴とする請求項１から４の何れか一項に記載の極低温用タンク。
【発明の詳細な説明】
【技術分野】
【０００１】
本発明は、極低温用タンクに関し、特に、液体水素や液体酸素等の極低温流体を貯留するための極低温用タンクに関する。
【背景技術】
【０００２】
現在、宇宙航行用のロケットの燃料として使用される液体水素や液体酸素等の極低温流体を貯留するためのタンク（極低温用タンク）の開発が進められている。従来は、気密性の高い金属製の極低温用タンクが使用されていたが、金属製タンクは重量が大きく製造コストも嵩むため、金属よりも比強度が高く軽量な「複合材」で製作した極低温用タンクが提案されている。しかし、複合材製タンクを採用すると、タンクを構成する複合材が極低温流体に接触して極低温になり、複合材を構成する補強繊維と樹脂との熱膨張差に起因して樹脂に微少な亀裂が生じ、この亀裂から極低温燃料が漏出するという問題がある。
【０００３】
このような問題を解決するために、複合材製タンクの内面に、接着剤を用いて気密性の高い液晶ポリマフィルムを接着して液晶ポリマ層を形成することにより、軽量で気密性の高い極低温用タンクを製造する技術が提案されている（例えば、特許文献１参照。）。また、極低温環境下においても亀裂が生じ難い特定のエポキシ樹脂組成物で構成された改良複合材が提案されている（例えば、特許文献２参照。）。
【特許文献１】特開２００２−１０４２９７号公報
【特許文献２】特開２００２−２１２３２０号公報
【発明の開示】
【発明が解決しようとする課題】
【０００４】
ところで、特許文献１に記載された技術においては、液晶ポリマフィルムを複数の小片に裁断し、隣接する小片の一部を重ね接着剤で接着して接着剤層を形成して小片同士を繋ぎ合わせるとともに、これら小片をタンク内面に接着剤で接着することにより液晶ポリマ層を形成していた。
【０００５】
このように接着剤を用いて形成した液晶ポリマ層を有するタンクに対して極低温流体の充填・排出を繰り返すと、タンクを構成する複合材が常温と極低温との間で温度変化して膨張・収縮を行うため、複合材と接着剤との熱膨張差に起因して、液晶ポリマフィルムの小片同士を繋ぐ接着剤層に亀裂が生じ、この亀裂から極低温流体が漏出するという問題が新たに発生していた。このような問題は、特許文献２に記載されたような改良複合材を使用してタンクを構成しても同様に発生し得る。
【０００６】
本発明の課題は、軽量で強度特性に優れるとともに、極低温環境下においても亀裂が発生することがなく高い気密性を有する極低温用タンクを提供することである。
【課題を解決するための手段】
【０００７】
以上の課題を解決するために、請求項１に記載の発明は、内殻及び外殻を有する耐圧層と、この耐圧層の内側に形成された気密樹脂層と、を備える極低温用タンクであって、前記内殻は、前記気密樹脂層の融点以上の加熱に耐え得る繊維強化樹脂複合材で構成され、前記外殻は、前記気密樹脂層の融点未満の温度で成形される繊維強化樹脂複合材で構成されることを特徴とする。
【０００８】
請求項１に記載の発明によれば、耐圧層を構成する内殻は、気密樹脂層の融点以上の加熱に耐え得る繊維強化樹脂複合材で成形されるため、この内殻の内面に、熱可塑型気密性樹脂（例えば液晶ポリマ）を「融着」して気密樹脂層を形成することができる。従って、熱可塑型気密性樹脂の融着時の熱による内殻の破壊や変形を防ぐことができる。また、耐圧層と気密樹脂層との間に接着剤層が設けられることがないので、極低温環境下における亀裂の発生を未然に防ぐことができ、気密性を維持することができる。また、耐圧層を構成する外殻は、気密樹脂層の融点未満の温度で成形される繊維強化樹脂複合材で構成されるため、外殻を形成する際に、内殻の内側に形成された気密樹脂層が溶融することがない。また、耐圧層を構成する内殻及び外殻はいずれも繊維強化樹脂複合材で成形されるため、軽量化を達成することができる。
【０００９】
請求項２に記載の発明は、請求項１に記載の極低温用タンクにおいて、タンクの内外をつなぐ孔と、前記孔の周囲で前記内殻と前記外殻との間に接着されたフランジを有しタンク外部に突出する口金と、を備え、前記孔の周囲における前記気密樹脂層の部分から前記口金の前記フランジの部分までを被覆するように口金取付部気密樹脂層が形成されてなることを特徴とする。
【００１０】
請求項２に記載の発明によれば、タンクの内外をつなぐ孔と、この孔の周囲で内殻と外殻との間に接着されたフランジを有しタンク外部に突出する口金と、を備え、孔の周囲における気密樹脂層の部分から口金のフランジの部分までを被覆するように口金取付部気密樹脂層が形成されているので、孔と口金とを接着する接着剤に極低温流体が接触するのを防ぐことができ、気密性を高めることができる。
【００１１】
請求項３に記載の発明は、請求項１又は２に記載の極低温用タンクにおいて、前記気密樹脂層は、熱可塑型気密性樹脂フィルムを融着することにより形成されることを特徴とする。
【００１２】
請求項４に記載の発明は、請求項３に記載の極低温用タンクにおいて、前記熱可塑型気密性樹脂フィルムは、液晶ポリマフィルムであることを特徴とする。
【００１３】
請求項４に記載の発明によれば、熱可塑型気密性樹脂フィルムとして液晶ポリマフィルムを採用しているので、気密樹脂層はきわめて高い気密性を有するものとなる。
【００１４】
請求項５に記載の発明は、請求項１から４の何れか一項に記載の極低温用タンクにおいて、前記内殻は、炭素繊維強化型ポリイミド系複合材で構成され、前記外殻は、炭素繊維強化型エポキシ系複合材で構成されることを特徴とする。
【発明の効果】
【００１５】
本発明によれば、耐圧層を構成する内殻が、気密樹脂層の融点以上の加熱に耐え得る繊維強化樹脂複合材で成形されるので、内殻の内面に熱可塑型気密性樹脂を「融着」して気密樹脂層を形成することができる。この結果、耐圧層と気密樹脂層との間における接着剤層を省くことができるので、極低温環境下における亀裂の発生を未然に防ぐことができ、気密性を維持することができる。また、耐圧層を構成する外殻が、気密樹脂層の融点未満の温度で成形される繊維強化樹脂複合材で構成されるため、外殻形成時に気密樹脂層が溶融することがない。また、内殻及び外殻はいずれも繊維強化樹脂複合材で成形されるため、軽量化を達成することができる。
【発明を実施するための最良の形態】
【００１６】
以下、本発明の実施の形態を、図を用いて詳細に説明する。
【００１７】
まず、図１や図２を用いて、本実施の形態に係る極低温用タンク１の構成について説明する。本実施の形態に係る極低温用タンク１は、宇宙航行用のロケットの燃料として使用される液体水素や液体酸素等の極低温流体を貯留するためのものであり、図１に示すように、内殻１０と、内殻１０の外側に設けられた外殻２０と、内殻１０の内面に設けられた気密樹脂層３０と、タンク上部に設けられた口金４０と、を備えて構成されている。
【００１８】
内殻１０は、タンクの形状を保つための保形用部材であり、気密樹脂層３０の融点以上の加熱に耐え得る（すなわち気密樹脂層３０の融点でも強度の低下や変形が生じない）繊維強化樹脂複合材で構成される。また、内殻１０は、図２に示すような２つのドーム状殻部材（上方殻部材１１及び下方殻部材１２）結合したものであり、上方殻部材１１には口金４０を取り付けるための取付孔１１ａが設けられている。外殻２０は、タンク内に充填される極低温流体の圧力に耐えるための耐圧用部材であり、気密樹脂層３０の融点未満の温度で成形される繊維強化樹脂複合材で構成される。内殻１０及び外殻２０によって本発明における耐圧層が構成されることとなる。
【００１９】
気密樹脂層３０は、熱可塑型気密性樹脂フィルムである液晶ポリマフィルムを内殻１０の内面に融着することにより形成される気密性を有する層である。本実施の形態においては、図５（ａ）に示すような長尺台形状の液晶ポリマフィルム（以下「特定形状フィルム」という）３０ａや、円形の液晶ポリマフィルム（以下「円形フィルム」という）３２ｂ（図６）を内殻１０の内面に複数融着することにより気密樹脂層３０を形成している。口金４０は、図１に示すように環状フランジ部４１を有しており、内殻１０を構成する上方殻部材１１の取付孔１１ａの周囲部分に接着剤で接着される。
【００２０】
次に、図２〜図８を用いて、本実施の形態に係る極低温用タンク１の製造方法について説明する。
【００２１】
まず、極低温用タンク１の製造に必要な各種治具・各種材料を準備・調製する（治具材料準備工程）。具体的には、内殻１０を構成する上方殻部材１１及び下方殻部材１２を各々成形するための雄型成形治具を準備する。また、内殻１０の成形に用いられる炭素繊維強化型ポリイミド系複合材のプリプレグ（炭素繊維の織物材にポリイミド樹脂を含浸させた粘着性及び柔軟性を有する板状中間基材）や、外殻２０の成形に用いられる炭素繊維強化型エポキシ系複合材のプリプレグ（炭素繊維の織物材にエポキシ樹脂を含浸させた粘着性及び柔軟性を有する板状中間基材）を調製する。また、気密樹脂層３０の形成に用いられる特定形状フィルム３０ａや、下方殻部材１２の内面１２Ａの頂部中央付近に配置される径の異なる複数の円形フィルム３２ｂを調製する。
【００２２】
雄型成形治具は、ドーム状殻部材である上方殻部材１１及び下方殻部材１２の形状に対応するようなドーム状（半球状）の成形面を有している。また、炭素繊維強化型ポリイミド系複合材のプリプレグや炭素繊維強化型エポキシ系複合材のプリプレグは、各々複数枚準備される。本実施の形態においては、炭素繊維強化型ポリイミド系複合材として、ガラス転移点が３００℃を超える「CA104(UPILEX)」（商品名：宇部興産社製）を採用するとともに、炭素繊維強化型エポキシ系複合材として「W-3101/Q-112j」（商品名：東邦テナックス社製）を採用している。
【００２３】
気密樹脂層３０の形成に用いられる特定形状フィルム３０ａは、図５（ａ）に示すように、広幅辺３０ｂと、狭幅辺３０ｃと、これらを結ぶ緩やかに湾曲した２つの長辺３０ｄと、を有する長尺台形状の平面形状を有している。特定形状フィルム３０ａの広幅辺３０ｂは、上方殻部材１１や下方殻部材１２の裾部（開口部）側に配置され、狭幅辺３０ｃは上方殻部材１１や下方殻部材１２の頂部側に配置される。また、特定形状フィルム３０ａには、各長辺３０ｄから幅方向中央部に向けて各幅の約１／４長延在する横切れ目３０ｅが設けられている。
【００２４】
一の特定形状フィルム３０ａの横切れ目３０ｅと、隣接する他の特定形状フィルム３０ａの横切れ目３０ｅと、をかみ合わせることにより、図５（ｂ）に示すように特定形状フィルム３０ａの約１／２の幅を有する領域同士を重ね合わせて特定形状フィルム３０ａ同士を繋ぎ合わせることができる。特定形状フィルム３０ａを複数繋ぎ合わせることにより、図５（ｂ）及び図６に示すように、上方殻部材１１の内面１１Ａや下方殻部材１２の内面１２Ａの形状に対応するような膜体３１ａ、３２ａが形成される。本実施の形態においては、液晶ポリマフィルム（特定形状フィルム３０ａ及び円形フィルム３２ｂ）として、厚さ５０μｍ〜１００μｍ融点約３００℃の「VecstarFA-100」（商品名：クラレ社製）を採用している。
【００２５】
治具材料準備工程を経た後、雄型成形治具及び炭素繊維強化型ポリイミド系複合材のプリプレグを用いて、図２（ａ）に示すように、内殻１０を構成する下方殻部材１１及び下方殻部材１２の成形を行う（内殻成形工程）。具体的には、上方殻部材１１を成形するための雄型成形治具の成形面上に、炭素繊維強化型ポリイミド系複合材のプリプレグを複数枚積層し、これらプリプレグをオートクレーブで加圧・加熱して硬化させることにより、上方殻部材１１の成形を行う。同様に、下方殻部材１２を成形するための雄型成形治具の成形面上に、炭素繊維強化型ポリイミド系複合材のプリプレグを複数枚積層し、これらプリプレグをオートクレーブで加圧・加熱して硬化させることにより、下方殻部材１２の成形を行う。
【００２６】
雄型成形治具に炭素繊維強化型ポリイミド系複合材のプリプレグを積層する際には、雄型成形治具のドーム状成形面の周方向１／３〜１／２の範囲を覆う幅を有するプリプレグを引き伸ばして、このドーム状成形面の頂点付近から裾部分までなじませる。そして、全周について一層積層し終えると、各プリプレグの境界部を覆うように次の層を積層する。また、各プリプレグの繊維配向を、直下の層に対して約３０°ずつずらすことにより、擬似的な等方性を確保する。また、雄型成形治具の成形面の曲面形状変化に起因してプリプレグに皺が形成される場合には、皺が形成される部位に切り込みを入れて、切り込み近傍のプリプレグ同士を重ね合わせることにより、プリプレグを雄型成形治具の成形面になじませるようにする。プリプレグは、タンク形状を保つことができる最小の積層数（例えば３〜５層）だけ積層する。
【００２７】
次いで、図２（ｂ）に示すように、内殻１０を構成する上方殻部材１１の内面に特定形状フィルム３０ａを融着して上部液晶ポリマ層３１を形成するとともに、内殻１０を構成する下方殻部材１２の内面に特定形状フィルム３０ａ及び円形フィルム３２ｂを融着して下部液晶ポリマ層３２を形成する（上下液晶ポリマ層形成工程）。
【００２８】
具体的には、図５（ａ）に示した特定形状フィルム３０ａを複数枚繋ぎ合わせることにより、図５（ｂ）及び図６（ａ）に示すように上方殻部材１１の内面１１Ａの形状に対応するような膜体３１ａを形成し、この膜体３１ａを上方殻部材１１の内面１１Ａに２層配置する。その後、図７（ａ）に示すように、上方殻部材１１及び膜体３１ａをポリイミドフィルム５０で被覆し、ポリイミドフィルム５０内をシーラント５１で密閉する。そして、真空引きしながらオートクレーブで０．３ＭＰａの圧力を加えるとともに、液晶ポリマフィルムの融点未満の温度（例えば２６０℃〜２９９℃）で加熱して約１５分間以上保持することにより、上方殻部材１１の内面１１Ａに膜体３１ａを融着して、図２（ｂ）及び図５（ｂ）に示すような上部液晶ポリマ層３１を形成する。
【００２９】
また、図５（ａ）に示した特定形状フィルム３０ａを複数枚繋ぎ合わせることにより、図５（ｂ）及び図６（ｂ）に示すように下方殻部材１２の内面１２Ａの形状に対応するような膜体３２ａを形成し、この膜体３２ａを下方殻部材１２の内面１２Ａに２層配置する。また、図６（ｂ）に示すように、円形フィルム３２ｂを下方殻部材１２の内面１２Ａの頂部中央付近に複数枚配置する。その後、図７（ｂ）に示すように、下方殻部材１２、膜体３２ａ及び円形フィルム３２ｂをポリイミドフィルム５０で被覆し、ポリイミドフィルム５０内をシーラント５１で密閉する。そして、真空引きしながらオートクレーブで０．３ＭＰａの圧力を加えるとともに、液晶ポリマフィルムの融点未満の温度（例えば２６０℃〜２９９℃）で加熱して約１５分間以上保持することにより、下方殻部材１２の内面１２Ａに膜体３２ａ及び円形フィルム３２ｂを融着して、図２（ｂ）及び図５（ｂ）に示すような下部液晶ポリマ層３２を形成する。
【００３０】
この上下液晶ポリマ層形成工程で採用する温度域（２６０℃〜２９９℃）は、液晶ポリマフィルムの融点には達しないが融点に近く、液晶ポリマフィルムとしての機能を保持するが軟化して内殻１０に液晶ポリマフィルムが（又は液晶ポリマフィルム同士が）接着される温度域である。また、前記温度域は、内殻１０を構成するポリイミド樹脂の成形温度より低いので、内殻１０の強度の低下や変形が生じることはない。
【００３１】
なお、図７に示すように、上方殻部材１１及び下方殻部材１２の外面とポリイミドフィルム５０との間にガラスクロス５２を配置する。また、上方殻部材１１の内面１１Ａ及び下方殻部材１２の内面１２Ａに配置された膜体３１ａ、３２ａや円形フィルム３２ｂの上にコールプレート（アルミニウム薄板）５３を配置し、このコールプレート５３とポリイミドフィルム５０との間にガラスクロス５２を配置するようにする。
【００３２】
次いで、図２（ｃ）に示すように、内殻１０を構成する上方殻部材１１の取付孔１１ａに取り付けられるチタン合金製の口金４０を製作する（口金製作工程）。次いで、図２（ｄ）に示すように、製作した口金４０の環状フランジ部４１の下面内側部分４１ａに液晶ポリマフィルムを融着して口金部液晶ポリマ層３３を形成する（口金部液晶ポリマ層形成工程）。
【００３３】
次いで、図３（ａ）に示すように、内殻１０を構成する上方殻部材１１の取付孔１１ａに口金４０を取り付ける（口金取付工程）。この際、図８（ａ）に示すように、口金４０の環状フランジ部４１の下面外側部分４１ｂを上方殻部材１１の取付孔１１ａの周囲部分の外面に接着剤６０を用いて接着する。本実施の形態においては、接着剤６０としてエポキシ系フィルム接着剤「AF163-2K」（商品名：３Ｍ社製）を採用し、接着の際にはオートクレーブを用いて１２０℃で加熱するようにする。なお、本実施の形態においては、口金４０の内径を、上方殻部材１１の取付孔１１ａの径よりも小さくし、環状フランジ部４１の内側部分に融着した液晶ポリマフィルムと上方殻部材１１とが重ならないように設定しているため、口金４０を上方殻部材１１に接着した際に、口金４０の環状フランジ部４１の下面内側部分４１ａに形成された口金部液晶ポリマ層３３が露出する。
【００３４】
次いで、図３（ｂ）及び図８（ａ）に示すように、口金４０の環状フランジ部４１の下面内側部分４１ａに形成された口金部液晶ポリマ層３３と、上方殻部材１１の取付孔１１ａの周囲部分の内面に形成された上部液晶ポリマ層３１と、を被覆するように液晶ポリマフィルムを融着して口金取付部液晶ポリマ層３４を形成する（口金取付部液晶ポリマ層形成工程）。この際には、ハンダゴテ等を用いて液晶ポリマフィルムを部分的に加熱して溶融させる。口金取付部液晶ポリマ層３４は、本発明における口金取付部気密樹脂層である。
【００３５】
次いで、図４（ａ）及び図８（ｂ）に示すように、上方殻部材１１の端部と下方殻部材１２の端部とを接着剤７０で接着することにより両者を結合して内殻１０を構成するとともに、接着部分の外周に補強バンド８０を巻き付けて接着部分を補強する（上下部材結合工程）。本実施の形態においては、接着剤７０として、エポキシ系常温接着剤「EA934NA」（商品名：Loctite社製）を採用している。また、本実施の形態においては、補強バンド８０として、炭素繊維の織物材に「EA934NA」を含浸させたウェットレイアップ用複合材を採用している。
【００３６】
次いで、図４（ｂ）及び図８（ｂ）に示すように、上方殻部材１１と下方殻部材１２との接着部分の内周に液晶ポリマフィルムを融着して上下部材結合部液晶ポリマ層３５を形成する（上下部材結合部液晶ポリマ層形成工程）。この際にも、ハンダゴテ等を用いて液晶ポリマフィルムを部分的に加熱して溶融させる。上下部材結合部液晶ポリマ層３５を形成することにより、上方殻部材１１に形成された上部液晶ポリマ層３１と、下方殻部材１２に形成された下部液晶ポリマ層３２と、の間における液晶ポリマフィルム非融着部分をなくすことができ、気密性を高めることができる。
【００３７】
次いで、図４（ｃ）に示すように、炭素繊維強化型エポキシ系複合材のプリプレグを用いて外殻２０の成形を行う（外殻成形工程）。具体的には、内殻１０の面上に、炭素繊維強化型エポキシ系複合材のプリプレグを複数枚積層し、これらプリプレグをオートクレーブで加圧・加熱して硬化させることにより、外殻２０の成形を行う。
【００３８】
内殻１０に炭素繊維強化型エポキシ系複合材のプリプレグを積層する際には、タンクの周方向１／３〜１／２の範囲を覆う幅を有するプリプレグを引き伸ばして、内殻１０の上方のドーム状部分の頂点付近から下方のドーム状部分の頂点付近までなじませる。そして、全周について一層積層し終えると、各プリプレグの境界部を覆うように次の層を積層する。また、各プリプレグの繊維配向を、直下の層に対して約３０°ずつずらすことにより、擬似的な等方性を確保する。また、内殻１０の曲面形状変化に起因してプリプレグに皺が形成される場合には、皺が形成される部位に切り込みを入れて、切り込み近傍のプリプレグ同士を重ね合わせることにより、プリプレグを雄型成形治具の成形面になじませるようにする。プリプレグは、タンク内に充填される極低温流体の圧力に耐えることができる積層数だけ積層する。
【００３９】
以上の各工程を経ることにより、極低温用タンク１が製造される。製造された極低温用タンク１の気密樹脂層３０は、図４（ｃ）に示すように、上部液晶ポリマ層３１と、下部液晶ポリマ層３２と、口金部液晶ポリマ層３３と、口金取付部液晶ポリマ層３４と、上下部材結合部液晶ポリマ層３５と、によって構成されることとなる。
【００４０】
以上説明した実施の形態に係る極低温用タンク１においては、耐圧層を構成する内殻１０が、気密樹脂層３０の融点以上の加熱に耐え得る炭素繊維強化型ポリイミド系複合材で成形されるため、この内殻１０の内面に、液晶ポリマフィルム（特定形状フィルム３０ａや円形フィルム３２ｂ）を「融着」して気密樹脂層３０を形成することができる。従って、液晶ポリマフィルムの融着時の熱による内殻１０の破壊や変形を防ぐことができる。また、耐圧層と気密樹脂層３０との間に接着剤層が設けられることがないので、極低温環境下における亀裂の発生を未然に防ぐことができ、気密性を維持することができる。
【００４１】
また、以上説明した実施の形態に係る極低温用タンク１においては、耐圧層を構成する外殻２０が、気密樹脂層３０の融点未満の温度で成形される炭素繊維強化型エポキシ系複合材で構成されるため、外殻２０を形成する際に、内殻１０の内側に形成された気密樹脂層３０が溶融することがない。また、耐圧層を構成する内殻１０及び外殻２０はいずれも繊維強化樹脂複合材で成形されるため、軽量化を達成することができる。
【００４２】
また、以上説明した実施の形態に係る極低温用タンク１においては、内殻１０を構成する上方殻部材１１の取付孔１１ａの周囲部分と、口金４０のフランジ部４１と、の接着部分の繋ぎ目を被覆するような口金取付部液晶ポリマ層３４が形成されているので、内殻１０と口金４０とを接着する接着剤６０に極低温流体が接触するのを防ぐことができ、気密性を高めることができる。
【００４３】
また、以上説明した実施の形態に係る極低温用タンク１の製造方法においては、上下液晶ポリマ層形成工程で特定形状フィルム３０ａや円形フィルム３２ｂを内殻１０の内面に融着する際に、これら特定形状フィルム３０ａ及び円形フィルム３２ｂをその融点未満の温度（例えば２６０℃〜２９９℃）で加熱するので、フィルムが完全に溶融するのを防ぐことができ、確実な融着を実現させることができる。
【００４４】
また、以上説明した実施の形態に係る極低温用タンク１の製造方法においては、広幅辺３０ａと狭幅辺３０ｂとこれらを結ぶ２つの長辺３０ｄとを有する長尺略台形状の特定形状フィルム３０ａを複数調製するとともに、この特定形状フィルム３０ａの長辺３０ｄから複数本の横切れ目３０ｅを設け、この横切れ目３０ｅを介して複数の特定形状フィルム３０ａ同士を繋ぎ合わせることにより、上方殻部材１１の内面１１Ａ及び下方殻部材１２の内面１２Ａの形状に沿う膜体３１ａ、３２ａを形成する。そして、形成した膜体３１ａ、３２ａを上方殻部材１１の内面１１Ａ及び下方殻部材１２の内面１２Ａに載置して加圧・加熱することにより、特定形状フィルム３０ａ同士を融着して接合するとともに特定形状フィルム３０ａを上方殻部材１１の内面１１Ａ及び下方殻部材１２の内面１２Ａに融着して、上部液晶ポリマ層３１及び下部液晶ポリマ層３２を形成する。
【００４５】
すなわち、特定形状フィルム３０ａ同士を繋ぎ合わせて膜体３１ａ、３２ａを形成して形状を保持することができるとともに、粘着性のない熱可塑性樹脂製の特定形状フィルム３０ａからなる膜体３１ａ、３２ａを上方殻部材１１の内面１１Ａ及び下方殻部材１２の内面１２Ａに載置して取り付けることができる。従って、特定形状フィルム３０ａを上方殻部材１１の内面１１Ａ及び下方殻部材１２の内面１２Ａに仮止めするためのテープ等が不要となる。
【００４６】
また、特定形状フィルム３０ａを部分的に重ね合わせているので、融着時に圧力が加えられた場合にこの重ね合わせた部分がスライドして膜体３１ａ、３２ａ全体が変形するため、上方殻部材１１の内面１１Ａ及び下方殻部材１２の内面１２Ａにフィルムを追従させることができる。従って、各フィルムを上方殻部材１１の内面１１Ａ及び下方殻部材１２の内面１２Ａに確実に融着することができる。また、膜体３１ａ、３２ａを構成する複数の特定形状フィルム３０ａは、同一形状のものを採用することができるので、大量に簡単に調製することができる。なお、横切れ目３０ｅは簡単に設けることができ、横切れ目３０ｅ同士のかみ合わせも容易であるので、膜体３１ａ、３２ａを形成する際の労力は少ない。
【００４７】
また、以上説明した実施の形態に係る製造方法においては、横切れ目３０ｅを、特定形状フィルム３０ａの各長辺３０ｄから幅方向中央部に向けて各幅の約１／４長だけ延在するように設けるので、この横切れ目３０ｅを介して特定形状フィルム３０ａ同士を繋ぎ合わせた際に、特定形状フィルム３０ａの約１／２の幅を有する領域同士を重ね合わせることができる。従って、特定形状フィルム３０ａの重ね合わせによる膜体３１ａ、３２ａの厚さムラを解消することができる。
【００４８】
なお、以上の実施の形態においては、内殻１０を構成する複合材として「炭素繊維強化型ポリイミド系複合材」を採用したが、気密樹脂層３０の融点以上の加熱に耐え得る他の繊維強化樹脂複合材を採用して内殻１０を構成することもできる。また、以上の実施の形態においては、外殻２０を構成する複合材として「炭素繊維強化型エポキシ系複合材」を採用したが、気密樹脂層３０の融点未満の成形温度で成形される他の繊維強化樹脂複合材を採用して外殻２０を構成することもできる。また、以上の実施の形態においては、炭素繊維強化型の複合材を採用した例を示したが、ガラス繊維やアラミド繊維等の他の補強繊維を用いた繊維強化樹脂複合材を採用することもできる。
【００４９】
また、以上の実施の形態においては、広幅辺と狭幅辺とこれらを結ぶ２つの長辺とを有する「長尺略台形状」の特定形状フィルムを繋ぎ合わせることにより、内殻１０の内面の形状に対応するような膜体を形成し、この膜体を内殻１０の内面に融着することにより気密樹脂層３０を形成した例を示したが、特定形状フィルムの平面形状はこれに限られるものではない。例えば、略等しい長さの２つの長辺と１つの短辺とを有する「長尺略二等辺三角形状」の液晶ポリマフィルムを特定形状フィルムとして採用することもできる。また、以上の実施の形態においては、内殻１０の内側に液晶ポリマフィルムを融着して気密樹脂層３０（液晶ポリマ層）を構成した例を示したが、他の熱可塑型気密性樹脂フィルムを用いて気密樹脂層３０を構成することもできる。
【図面の簡単な説明】
【００５０】
【図１】本発明の実施の形態に係る極低温用タンクの断面図である。
【図２】図１に示した極低温用タンクの製造方法を説明するための説明図である。
【図３】同上。
【図４】同上。
【図５】（ａ）は図１に示した極低温用タンクを構成する内殻の内面に融着される特定形状フィルムの平面図であり、（ｂ）は（ａ）の特定形状フィルムを複数繋ぎ合わせて膜体を形成し、この膜体をドーム状殻部材の内面に載置した後に加圧・加熱して液晶ポリマ層を形成する工程を示す説明図である。
【図６】（ａ）は図１に示した極低温用タンクの内殻を構成する上方殻部材とこの上方殻部材の内面に載置される膜体とを示す説明図であり、（ｂ）は図１に示した極低温用タンクの内殻を構成する下方殻部材とこの下方殻部材の内面に載置される膜体とを示す説明図である。
【図７】（ａ）は上方殻部材に膜体を融着する方法の説明図であり、（ｂ）は下方殻部材に膜体を融着する方法の説明図である。
【図８】（ａ）は図１のＡ部分の拡大図であり、（ｂ）は図１のＢ部分の拡大図である。
【符号の説明】
【００５１】
１      極低温用タンク
１０    内殻
１１ａ  取付孔
２０    外殻
３０    気密樹脂層
３０ａ  特定形状フィルム（熱可塑型気密性樹脂フィルム、液晶ポリマフィルム）
３１    上部液晶ポリマ層（気密樹脂層の一部）
３２    下部液晶ポリマ層（気密樹脂層の一部）
３２ｂ  円形フィルム（熱可塑型気密性樹脂フィルム、液晶ポリマフィルム）
３３    口金部液晶ポリマ層（気密樹脂層の一部）
３４    口金取付部液晶ポリマ層（口金取付部気密樹脂層、気密樹脂層の一部）
３５    上下部材結合部液晶ポリマ層（気密樹脂層の一部）
４０    口金
４１    環状フランジ部
【図１】
2006064161.tif 000003
【図２】
2006064161.tif 000004
【図３】
2006064161.tif 000005
【図４】
2006064161.tif 000006
【図５】
2006064161.tif 000007
【図６】
2006064161.tif 000008
【図７】
2006064161.tif 000009
【図８】
2006064161.tif 000010